(57)【要約】【課題】強度が高く、かつ運搬や加工が容易で、さらに耐火性に優れたキッチンパネル用材料を提供することを目的とする。【解決手段】無機物を主成分とする不燃性材料からなる基板１と、基板１上に形成された金属板２と、金属板２上に形成された有機樹脂層３とを有することを特徴とするキッチンパネル用材料。【選択図】図１
2009069464.tif 000002
【特許請求の範囲】
【請求項１】
無機物を主成分とする不燃性材料からなる基板と、
前記基板上に形成された金属板と、
前記金属板上に形成された有機樹脂層とを有することを特徴とするキッチンパネル用材料。
【請求項２】
前記金属板の厚さは０．１〜０．５mmであることを特徴とする請求項１記載のキッチンパネル用材料。
【請求項３】
前記金属板の厚さは０．１〜０．３mmであることを特徴とする請求項２記載のキッチンパネル用材料。
【請求項４】
前記有機樹脂層上に形成された保護層を有することを特徴とする請求項１乃至３のいずれか1項に記載のキッチンパネル用材料。
【請求項５】
前記保護層の材料は、アクリル樹脂、アクリル変性シリコン樹脂、フッ素樹脂、シリカあるいは、シリカとこれらの樹脂から選ばれた少なくとも１種以上の樹脂との混合物であることを特徴とする請求項４記載のキッチンパネル用材料。
【請求項６】
前記無機物を主成分とする不燃性材料は、石膏ボード、珪酸カルシウム板、セメントスレート板、酸化マグネシウム板、珪酸マグネシウム板、ロックウール成形板、水酸化アルミニウム板、火山性ガラス質複層板、セラミックペーパー、あるいはこれらの少なくとも２種以上を積層したものであることを特徴とする請求項１乃至５のいずれか１項に記載のキッチンパネル用材料。
【請求項７】
前記金属板は、強磁性材料を含むことを特徴とする請求項１乃至６のいずれか１項に記
載のキッチンパネル用材料。
【請求項８】
前記有機樹脂層は、有機樹脂の塗料からなる皮膜、あるいは有機樹脂フィルムである請求項１乃至７のいずれか１項に記載のキッチンパネル用材料。
【請求項９】
前記有機樹脂フィルムは、下側に印刷層が設けられていることを特徴とする請求項８記載のキッチンパネル用材料。
【請求項１０】
前記有機樹脂フィルムは、多層構造を有し、層間に印刷層が設けられていることを特徴とする請求項８記載のキッチンパネル用材料。
【請求項１１】
前記有機樹脂層は、顔料を含むことを特徴とする請求項１乃至７のいずれか１項に記載のキッチンパネル用材料。
【請求項１２】
無機物を主成分とする不燃性材料を基板として用いるキッチンパネル用材料の製造方法であって、
有機樹脂層を金属板の一方の表面に積層する工程と、
前記金属板の他方の表面に、接着剤を介して前記無機物を主成分とする不燃性材料を積層する工程と
を有することを特徴とするキッチンパネル用材料の製造方法。
【請求項１３】
前記金属板の厚さは０．１〜０．５mmであることを特徴とする請求項１２記載のキッチンパネル用材料の製造方法。
【請求項１４】
前記金属板の厚さは０．１〜０．３mmであることを特徴とする請求項１３記載のキッチンパネル用材料の製造方法。
【請求項１５】
前記有機樹脂層上に保護層を形成することを特徴とする請求項１２乃至１４のいずれか１項に記載のキッチンパネル用材料の製造方法。
【請求項１６】
前記保護層の材料は、アクリル樹脂、アクリル変性シリコン樹脂、フッ素樹脂、シリカあるいは、シリカとこれらの樹脂から選ばれた少なくとも１種以上の樹脂との混合物であることを特徴とする請求項１５に記載のキッチンパネル用材料の製造方法。
【請求項１７】
前記無機物を主成分とする不燃性材料は、石膏ボード、珪酸カルシウム板、セメントスレート板、酸化マグネシウム板、珪酸マグネシウム板、ロックウール成形板、水酸化アルミニウム板、火山性ガラス質複層板、セラミックペーパー、あるいはこれらの少なくとも２種以上を積層したものであることを特徴とする請求項１２乃至１６のいずれか１項に記載のキッチンパネル用材料の製造方法。
【請求項１８】
前記金属板は、強磁性材料を含むことを特徴とする請求項１２乃至１７のいずれか１項に記載のキッチンパネル用材料の製造方法。
【請求項１９】
前記有機樹脂層は、有機樹脂の塗料からなる皮膜、あるいは有機樹脂フィルムである請求項１２乃至１８のいずれか１項に記載のキッチンパネル用材料の製造方法。
【請求項２０】
前記有機樹脂フィルムは、下側に印刷層が設けられていることを特徴とする請求項１９記載のキッチンパネル用材料の製造方法。
【請求項２１】
前記有機樹脂フィルムは、多層構造を有し、層間に印刷層が設けられていることを特徴とする請求項１９記載のキッチンパネル用材料の製造方法。
【請求項２２】
前記有機樹脂層は、顔料を含むことを特徴とする請求項１２乃至１８のいずれか１項に記載のキッチンパネル用材料の製造方法。
【請求項２３】
請求項１乃至１１のいずれか１項に記載のキッチンパネル用材料を用いて製造してなるキッチンパネル。
【請求項２４】
請求項１２乃至２２のいずれか１項に記載のキッチンパネル用材料の製造方法を用いて製造してなるキッチンパネル。
【発明の詳細な説明】
【技術分野】
【０００１】
本発明は、キッチンパネル用材料、キッチンパネル用材料の製造方法及びキッチンパネルに関し、より詳しくは、台所に使用されるキッチンパネル用材料、キッチンパネル用材料の製造方法及び、そのキッチンパネル用材料を用いて製造されたキッチンパネルに関する。また、キッチンパネル用材料は、キッチンパネル以外に、例えばサニタリーパネルにも適用できる。
【背景技術】
【０００２】
従来、キッチンパネル用材料は、火気を使う台所で使用されるため耐火性や耐熱性が必要とされ、また、パネル面に好みの色や柄を表現可能な意匠性が必要とされる。【０００３】
そのようなキッチンパネル用材料の一例として、珪酸カルシウム板などの無機材料からなる厚さ数ｍｍ程度の薄板の上に酸化チタンを内添した印刷済みの化粧紙を積層し、さらにメラミン樹脂を含浸した構造のものが知られている（特許文献１）。【０００４】
なお、キッチンパネル用材料ではないが、各種家具類や建築用内装材等に使用される化粧板が特許文献２に開示されている。その化粧板は、金属板、木質板、又は石膏ボード板などが単独で用いられた基板上に化粧板積層用印刷樹脂フィルムを積層した構造を有する。
【特許文献１】特開平６−１４３４８４号公報
【特許文献２】国際公開ＷＯ０１／０１５９０１号パンフレット
【発明の開示】
【発明が解決しようとする課題】
【０００５】
ところで、キッチンパネル用材料は各家庭まで運び込み、各家庭のキッチンに合わせて切断して用いられることが多いため、内装専門職の人は勿論のこと一般家庭の個人でも容易に扱えるように、運搬や切断加工の容易性も必要とされる。【０００６】
特許文献１に開示された従来のキッチンパネル用材料は、基板が無機材料からなる薄板であるため、軽量ではあるが、外力を加えると割れやすいという問題がある。このため、キッチンパネル用材料の運搬や切断加工の際に相当な注意が必要であった。【０００７】
なお、特許文献２に開示された化粧板では、基板が金属板の場合、重くなって運搬が容易でなくなり、さらに、切断加工も容易でなくなるという問題がある。金属板を薄くすると従来のキッチンパネル用材料と同様に強度が低下するという問題がある。また、基板が木質板の場合、耐火性が劣るという問題がある。さらに、基板が石膏ボード板の場合、従来のキッチンパネル用材料と同様に割れ易い（粉々になる）という問題がある。【０００８】
本発明は、かかる従来例の問題点に鑑みて創作されたものであり、強度が高く、かつ運搬や切断加工が容易で、さらに耐火性に優れたキッチンパネル用材料、その製造方法及びキッチンパネルを提供することを目的とする。
【課題を解決するための手段】
【０００９】
本発明の一観点によれば、無機物を主成分とする不燃性材料からなる基板と、前記基板上に形成された金属板と、前記金属板上に形成された有機樹脂層とを有することを特徴とするキッチンパネル用材料が提供される。【００１０】
基板として、無機物を主成分とする不燃性材料、例えば石膏ボード、珪酸カルシウム板、セメントスレート板、酸化マグネシウム板、珪酸マグネシウム板、ロックウール成形板、水酸化アルミニウム板、火山性ガラス質複層板、セラミックペーパー、あるいはこれらの少なくとも２種以上を積層したものを用いているため、耐火性に優れている。【００１１】
さらに、基板の上に金属板が形成されているため、金属板の厚さを薄くしても強度を高く保つことができるとともに、基板に石膏ボードなど割れやすい材料を用いた場合でも、金属板によって割れを起こさせずに切断加工が可能となる。また、金属板の厚さを薄くすることができるため、軽量化が可能となり運搬が容易になる。【００１２】
好ましくは、金属板の厚さを０．１〜０．５mmとすることで、材料の軽量化を図ることができ、さらに、金属板の厚さを０．１〜０．３mmとすることで材料を容易に切断加工することができる。【００１３】
また、有機樹脂層上に形成された保護層を有する構成とすることが好ましい。保護層は、硬くて、難燃性を有する、例えばアクリル樹脂、アクリル変性シリコン樹脂、フッ素樹脂、シリカあるいは、シリカとこれらの樹脂から選ばれた少なくとも１種以上の樹脂との混合物であることが好ましい。これにより、キッチンパネル用材料に優れた耐汚染性、耐熱性、耐摩耗性を付与することができる。【００１４】
さらに、無機物を主成分とする不燃性材料は、水酸化アルミニウム板、あるいはアクリル樹脂とパルプを含む前記水酸化アルミニウム板であることが好ましい。これにより、材料の軽量化を図ることができるため、材料の運搬が容易となる。【００１５】
また、金属板は、強磁性材料を含むことが好ましい。これにより、キッチンパネルに磁石や、磁石の付いたクリップなどを固定することができるので、キッチンパネルに料理用レシピや調理用器具を容易に取り付けることができるようになる。【００１６】
さらに、有機樹脂層は、有機樹脂の塗料からなる皮膜、あるいは有機樹脂フィルムであることが好ましい。これにより、キッチンパネル用材料に優れた耐汚染性を付与することができる。【００１７】
また、有機樹脂フィルムは、単層の場合その下側に、あるいは多層の場合その層間に印刷層が設けられていることが好ましい。さらに、有機樹脂層は、顔料を含むことが好ましい。これにより、優れた意匠性を付与することができる。【００１８】
本発明の他の一観点によれば、無機物を主成分とする不燃性材料を基板として用い、有機樹脂を金属板の片面に積層した後、有機樹脂を積層していない金属板の表面に、接着剤を介して当該不燃材料を積層することを特徴とするキッチンパネル用材料の製造方法が提供される。【００１９】
これにより、無機物を主成分とする不燃性材料からなる基板と、基板上に形成された金属板と、金属板上に形成された有機樹脂層とを有するキッチンパネル用材料を作製することができるので、強度が高い上に、運搬や切断加工が容易で、さらに耐火性に優れたキッチンパネルが提供される。【００２０】
さらに、基板として、無機物を主成分とする不燃性材料、例えば石膏ボード、珪酸カルシウム板、セメントスレート板、酸化マグネシウム板、珪酸マグネシウム板、ロックウール成形板、水酸化アルミニウム板、火山性ガラス質複層板、セラミックペーパー、あるいはこれらの少なくとも２種以上を積層したものを用いることで、優れた耐火性を付与することができる。特に、水酸化アルミニウム板を用いた場合には、材料全体の軽量化を図ることができる。【００２１】
好ましくは、金属板の厚さを０．１〜０．５mmとすることで、材料の軽量化を図ること
ができ、さらに、金属板の厚さを０．１〜０．３mmとすることで材料を容易に切断加工す
ることができる。【００２２】
また、有機樹脂層上に保護層を形成することが好ましい。保護層は、硬くて、難燃性を有する、例えばアクリル樹脂、アクリル変性シリコン樹脂、フッ素樹脂、シリカあるいは、シリカとこれらの樹脂から選ばれた少なくとも１種以上の樹脂との混合物であることが好ましい。これにより、キッチンパネル用材料に優れた耐汚染性、耐熱性、耐摩耗性を付与することができる。【００２３】
また、金属板は、強磁性材料を含むことが好ましい。これにより、キッチンパネルに磁石や、磁石の付いたクリップなどを固定することができるので、キッチンパネルに料理用レシピや調理用器具を容易に取り付けることができるようになる。【００２４】
さらに、有機樹脂層は、有機樹脂の塗料からなる皮膜、あるいは有機樹脂フィルムであることが好ましい。これにより、キッチンパネル用材料に優れた耐汚染性を付与することができる。【００２５】
また、有機樹脂フィルムは、単層の場合その下側に、あるいは多層の場合その層間に印刷層が設けられていることが好ましい。さらに、有機樹脂層は、顔料を含むことが好ましい。これにより、優れた意匠性を付与することができる。【００２６】
本発明のさらに他の一観点によれば、上記キッチンパネル用材料、又は上記キッチンパネル用材料の製造方法を用いて製造してなるキッチンパネルが提供される。【００２７】
これにより、強度が高い上に、運搬や切断加工が容易で、さらに耐火性に優れたキッチンパネルが提供される。
【発明の効果】
【００２８】
本発明によれば、無機物を主成分とする不燃性材料からなる基板と、基板上に形成された金属板と、金属板上に形成された有機樹脂層とを有しているので、強度が高く、かつ運搬や切断加工が容易で、さらに耐火性に優れたキッチンパネル用材料、キッチンパネル用材料の製造方法及びキッチンパネルを提供することができる。また、キッチンパネル用材料は、キッチンパネル以外に、例えばサニタリーパネルにも適用できる。
【図面の簡単な説明】
【００２９】
【図１】本発明の第１の実施形態に係るキッチンパネル用材料を示す断面図である。
【図２】本発明の第２の実施形態に係るキッチンパネル用材料を示す断面図である。
【図３】本発明の第１及び第２の実施形態に係るキッチンパネル用材料の性能比較調査結果を示す表である。
【符号の説明】
【００３０】
１  基板
２  金属板
３  有機樹脂層
４  保護層
５  印刷層
１０１、１０２  キッチンパネル用材料
【発明を実施するための最良の形態】
【００３１】
（本発明の概要）
本願の発明者は、強度が高く、かつ切断加工や運搬が容易で、さらに耐火性に優れた特性を有し、又は、それらの特性に加えて意匠性、耐汚染性、耐熱性及び耐摩耗性のうち少なくとも何れか一つの特性に優れたキッチンパネル用材料を得るべく鋭意検討した。【００３２】
その結果、薄い金属板の片面に有機樹脂層を形成し、あるいは有機樹脂層の上にさらに保護層を形成し、金属板のもう一方の面に無機物を主成分とする不燃性材料で構成された基板を設けて金属板を支持することにより、意匠性や耐汚染性、耐熱性、耐摩耗性だけでなく、強度が高い上に、運搬や切断加工が容易で、さらに耐火性に優れたキッチンパネル用材料及びそれを用いて作製したキッチンパネルを提供し得ることを見出した。【００３３】
切断加工の容易性に関しては、特に、金属板の板厚が０．１〜０．３ｍｍの場合に効果が顕著であり、運搬の容易性に関しては、特に、金属板の板厚が０．１〜０．５ｍｍの場合、あるいは無機物を主成分とする不燃性材料が軽量である水酸化アルミニウムの場合に効果が顕著である。【００３４】
意匠性に関しては、特に、有機樹脂層に顔料などを含ませた場合、又は有機樹脂フィルムの下側にあるいは多層からなる有機樹脂フィルムの層間に印刷層が設けられた場合に効果が顕著である。【００３５】
耐汚染性、耐熱性、耐摩耗性に関しては、特に、保護層を設け、保護層の材料が、硬くて、難燃性を有するアクリル樹脂、アクリル変性シリコン樹脂、フッ素樹脂、シリカあるいは、シリカとこれらの樹脂から選ばれた少なくとも１種以上の樹脂との混合物である場合に効果が顕著である。【００３６】
さらに、強磁性材料を含む金属板を用いることで、キッチンパネルは次のように便利になる。すなわち、キッチンパネルに磁石や、磁石の付いたクリップを固定することができるので、磁石を介してキッチンパネルに、あるいはクリップに料理用レシピを固定して、レシピを見ながら料理することが可能となる。また、磁石を介してキッチンパネルに、あるいはクリップに調理用器具を固定することができる。【００３７】
以下に、実施の形態により本発明について詳しく説明する。【００３８】
（第１の実施形態）
（Ａ）キッチンパネル用材料
図１は、本発明の第１の実施形態に係るキッチンパネル用材料１０１の断面図である。【００３９】
第１の実施形態に係るキッチンパネル用材料１０１は、図１に示すように、無機物を主成分とする不燃性材料で構成された基板１と、基板１上に形成された金属板２と、金属板２上に形成された有機樹脂層３と、有機樹脂層３上に形成された保護層４とで構成されている。有機樹脂層３は、有機樹脂塗料あるいは有機樹脂フィルムを用いることができる。保護層４は、硬くて、難燃性を有するものを用いることが好ましい。硬さと難燃性が要求されない場合には、保護層４はなくてもよい。図示しないが、金属板２と有機樹脂層３との界面には接着剤を塗布しても良い。【００４０】
以下に、キッチンパネル用材料１０１の各構成要素について詳細に説明する。【００４１】
（基板）
基板１は、金属板２を主に外力に対して変形しにくくさせるために用いる。基板１の厚さは、特に限定しないが、外力に対して基板１自体が変形しにくい厚さにすることが重要である。【００４２】
基板１を構成する無機物を主成分とする不燃性材料は、石膏ボード、珪酸カルシウム板、セメントスレート板、酸化マグネシウム板、珪酸マグネシウム板、ロックウール成形板、水酸化アルミニウム板、火山性ガラス質複層板、セラミックペーパー、あるいはこれらの少なくとも２種以上を積層したものを用いることができる。セラミックペーパーとしては、セラミックファイバー（Ａｌ2Ｏ3：４０〜６０％、ＳｉＯ2：６０〜４０％）９５％以上含み、その他にアクリル酸エステル、アクリル系樹脂、スチレン系樹脂および硫酸アルミニウムを含んだものが適用できる。特に、水酸化アルミニウム板を用いた場合には、材料全体の軽量化を図ることができる。さらに、水酸化アルミニウム板にアクリル樹脂とパルプを含ませることで、さらに軽くなり、材料全体の一層の軽量化を図ることができる。２層以上積層して基板とする場合、層間に接着剤を介して適用する。また、水酸化アルミニウムを主成分とし、ロックウール、補強剤及び接合剤を含んだセラミック系繊維フェルトも適用できる。例えば、成分として水酸化アルミニウムを６５〜７５％、ロックウールを１５〜２０％、補強剤及び接合剤を５〜１０％含んだセラミック系繊維フェルトが望ましい。さらに、硫酸アルミニウムを主成分とし、ワックス及びアクリル系樹脂を添加したセラミック繊維板も適用できる。【００４３】
（金属板）
（ｉ）材料
金属板２は、ステンレス鋼板、表面処理鋼板、アルミニウム板あるいはアルミニウム合金板などの公知のものが適用できる。ステンレス鋼板としては、JIS G4305に規定される材料が使用でき、SUS304に代表される18-8ステンレスやSUS430に代表されるクロム18ステンレスは加工性も良好で好適に使用される。アルミニウム板あるいはアルミニウム合金板は、JIS H4000に規定される材料などが使用できる。【００４４】
表面処理鋼板は、亜鉛、亜鉛にニッケル、鉄、アルミニウム、マグネシウムなど１種以上添加した亜鉛合金、錫、クロム、銅、アルミニウム、アルミニウム合金あるいはニッケルなどでめっきしためっき鋼板が含まれる。【００４５】
めっき鋼板におけるめっき方法としては、電気めっき方法、溶融めっき方法、蒸着めっき方法など適用できる。これらのめっきを行った後、公知の化成処理を施してもよい。公知の化成処理として、クロメート処理、リン酸塩処理シランカップリング剤処理、Ｚｒ処理などが含まれる。表面処理鋼板を用いた場合、磁石によってメモ用紙あるいは調理用器具を容易にキッチンパネルに固定することができる。【００４６】
本発明のキッチンパネル用材料の金属板２としては、厚さは、特に限定しないが、材料の軽量化の観点から０．５ｍｍ以下が望ましい。【００４７】
ただし、本発明のキッチンパネル用材料を木工用ハンディ式丸鋸で切断加工する用途の場合、厚さ０．１〜０．３ｍｍと薄い金属板を用いることが好ましい。厚さが０．１ｍｍ未満では、数回の圧延工程が必要となり、また歩留が悪くなるので、製造コストの点で問題がある。また、金属板の厚さが０．１ｍｍ未満では、コイル状の表面に有機樹脂フィルムを連続的に工業的に積層することが困難である。逆に、金属板の厚さが０．３ｍｍを超えると、ハンディ式丸鋸の切断手段を用いた場合、切断加工が困難で、切断後の形状仕上がりが良くない。【００４８】
（ii）金属板の基板への積層方法
次のようにして、後に詳しく説明する有機樹脂層３を積層した金属板２を、有機樹脂層３を積層していない金属板２の表面に、接着により基板１を積層する。基板１の材料と金属板２の材料は、外力に対してそれらの積層体が容易に割れにくい組み合わせを上述の材料から選択することが好ましい。【００４９】
まず、予め、基板１あるいは金属板２の表面に接着剤を塗布し、基板１を金属板２に接着する。基板１と金属板２の接着後、加熱等を行って、接着力を高める。この場合、金属板２は予め有機樹脂層３を片面に積層したものを用いる。【００５０】
接着剤の種類としては、ウレタン樹脂系、シリコーン変性樹脂、ユリア樹脂系、酢酸ビニルエマルジョン系、エポキシ樹脂系、メラミン樹脂系、フェノール樹脂系、オレフィン樹脂、アクリルエマルジョン系、クロロプレン系、ニトリルゴム系、スチレン−ブタジエン−ゴム系シアノアクリレート系などの公知の接着剤を適用可能である。【００５１】
（有機樹脂層）
有機樹脂層３は、金属板２上に有機樹脂塗料を塗布することにより作製するか、予め、有機樹脂フィルムを作製するかして得ることができる。【００５２】
（ｉ）材料
（ａ）有機樹脂塗料
有機樹脂塗料は、熱硬化性または熱可塑性の樹脂塗料、例えば、フェノール・エポキシ塗料、尿素・エポキシ塗料、アミノ・エポキシ塗料、エポキシ・エステル塗料などの変性エポキシ塗料、例えば、塩化ビニル−酢酸ビニル共重合体、塩化ビニル−酢酸ビニル共重合体部分ケン化物、塩化ビニル−酢酸ビニル−無水マレイン酸共重合体などの用いた−ビニル塗料、例えば、エポキシ変性−ビニル樹脂塗料、エポキシアミノ変性−ビニル樹脂塗料、エポキシフェノール変性−ビニル樹脂塗料などの変性ビニル樹脂塗料、アクリル樹脂系塗料、油性塗料、アルキド樹脂塗料、ポリエステル塗料、スチレン−ブタジエン系共重合体などの合成ゴム系塗料などを用いることができる。【００５３】
塗布量としては耐食性、および経済性の観点から１〜２００ｍｇ／dｍ2、好ましくは１０〜１００ｍｇ／dｍ2であることが好ましい。【００５４】
（ｂ）有機樹脂フィルム
有機樹脂フィルムの材料は、ポリエチレンテレフタレート、ポリブチレンテレフタレート、ポリエチレンナフタレート、エチレンテレフタレート・エチレンイソフタレート共重合体、ブチレンテレフタレート・ブチレンイソフタレート共重合体などのポリエステル樹脂、あるいはこれらのポリエステル樹脂の２種類以上をブレンドした樹脂、ポリエチレン、ポリプロピレン、エチレン・プロピレン共重合体、およびそれらをマレイン酸変性したもの、エチレン・酢酸ビニル共重合体、エチレン・アクリル酸共重合体などのポリオレフ
ィン樹脂、６−ナイロン、６，６−ナイロン、６，１０−ナイロンなどのポリアミド樹脂、ポリカーボネート、ポリメチルペンテン、さらに上記のポリエステル樹脂とアイオノマーをブレンドしたものが適用可能である。【００５５】
有機樹脂フィルムは、上述の材料のうち何れか１種類を用いて作製された単層で構成されるか、あるいは、上述の樹脂材料を２種類以上用いて作製された複数層で構成される。有機樹脂フィルムの厚さは、有機樹脂フィルム積層作業のし易さ、有機樹脂フィルムの接着強度、耐食性、および経済性の観点から１０〜１００μｍであることが好ましい。【００５６】
有機樹脂フィルムは、公知の顔料を含んでも良い。例えば、酸化チタン、亜鉛華、鉛白、ベンガラ、群青、カーボンブラック、黒鉛などの公知の無機顔料、あるいはフタロシアニン、ジオキサジン、アントラキノン系、キナクリドン、ウオッチアングレッド、ジオキサジンバイオレットなどの公知の有機顔料が適用できる。【００５７】
有機樹脂フィルムは、上述の材料で構成される樹脂ペレットを加熱溶融し、それを押出機のＴダイから押し出し、所望の厚さのフィルムに製膜することにより作製される。この場合、樹脂ペレットを加熱溶融し、それを押出機のＴダイから直接基板１、例えば上記錫(Sn)めっき鋼板上に押し出して積層することにより作製してもよい。【００５８】
（ii）有機樹脂フィルムの金属板への積層方法
第１の方法として、上述のように、樹脂ペレットを加熱溶融し、それを押出機のＴダイから直接基板１、例えば上記Snめっき鋼板上に押し出して金属板２上に積層する方法がある。【００５９】
第２の方法として、熱接着法を用いて金属板２上に形成する方法がある。熱接着法では、有機樹脂フィルムが接着する温度範囲に加熱した金属板２に有機樹脂フィルムを当接し、１対のロールで挟み付けて加圧し、圧接する。【００６０】
なお、熱接着法を用いて有機樹脂フィルムを錫めっき鋼板（金属板）２に熱接着する場合は、次の点に留意する必要がある。すなわち、熱接着は錫の融点よりかなり低い温度で行わないと、有機樹脂フィルムと錫めっき鋼板との良好な接着強度が得られない。一方、有機樹脂フィルムに１軸方向、又は縦横２軸方向の延伸加工を施す場合、延伸加工後の熱固定を樹脂の融点以上の高温で行う必要がある。従って、有機樹脂フィルムに延伸加工を施すか、施さないかで、使用する樹脂を適宜選択することが重要である。【００６１】
すなわち、有機樹脂フィルムに延伸加工を施す場合、錫の融点よりも低い融点の樹脂を用いる必要がある。一方、延伸加工を施さない場合、延伸加工後の熱固定を行わなくてもよいため、樹脂の融点を考慮せずに錫の融点よりかなり低い温度で熱接着することができる。【００６２】
第３の方法として、有機樹脂フィルム３と金属板２とを接着剤を用いて接着する方法がある。この場合、有機樹脂フィルム３と金属板２との界面、あるいは有機樹脂フィルム３と金属板２の化成処理層との界面に公知の接着剤を塗布し、接着する。接着剤は、例えば、酢酸ビニル樹脂系、エチレン−ビニルアセテート樹脂系、尿素樹脂系、ウレタン樹脂系などのエマルジョン型接着剤を用いることが好ましい。何れも、火気に対して安全で、臭気もなく、価格的にも安価なためである。【００６３】
（保護層）
（ｉ）材料
保護層４は、キッチンパネル用材料に優れた耐汚染性、耐熱性、耐摩耗性を付与できることが望ましい。そのような材料として、硬くて、難燃性を有するアクリル樹脂、アクリル変性シリコン樹脂、フッ素樹脂、あるいはシリカが適用可能である。シリカは単体の膜あるいは、シリカにアクリル樹脂、アクリル変性シリコン樹脂あるいはフッ素樹脂などのバインダで固めたものを用いることができる。厚さは５〜３０μｍが望ましい。５μｍ未満では、薄すぎて、耐汚染性、耐熱性あるいは耐摩耗性の点で効果が十分でない。一方、３０μｍを越えると、厚すぎて効果が飽和して経済的でない。【００６４】
（ii）保護層の有機樹脂フィルムへの積層方法
保護層４は、有機樹脂層３を積層した金属板２の有機樹脂層３の上に塗布する。塗布方法は、ロールコート法、スピンコート法、スプレーコート法あるいはカーテンコート法など公知の方法を用いて行う。その後、保護層４を塗布していない側の金属板２の表面に接着剤を介して基板１を積層する。【００６５】
（Ｂ）キッチンパネル
上記キッチンパネル用材料は、予め、規格寸法に合わせて切断加工することにより、あるいはキッチンパネル用材料を作業現場に運搬し、現場で設置するキッチンの壁その他使用する箇所の寸法に合わせて切断加工することにより、キッチンパネルとして用いることができる。【００６６】
以上のように、本発明の第１の実施形態のキッチンパネル用材料及びキッチンパネルによれば、基板１の上に金属板２が形成されているため、金属板２の厚さを薄くしても強度を高く保つことができるとともに、基板１に石膏ボードなど割れやすい材料を用いた場合でも、金属板２によって割れを起こさせずに切断加工が可能となる。また、金属板２の厚さを薄くすることができるため、軽量化が可能となり運搬が容易になる。【００６７】
よって、キッチンパネル用材料を作業現場に容易に運び込むことができ、かつ現場で容易に切断加工することができる。また、一般家庭の個人が郊外の専門店などで購入して自宅まで容易に運搬し、キッチンに合わせて自分で容易に加工することができる。【００６８】
さらに、基板１として、無機物を主成分とする不燃性材料、例えば石膏ボード、珪酸カルシウム板、セメントスレート板、酸化マグネシウム板、珪酸マグネシウム板、ロックウール成形板、水酸化アルミニウム板、火山性ガラス質複層板、セラミックペーパー、あるいはこれらの少なくとも２種以上を積層したものを用いているため、耐火性に優れている。セラミックペーパーとしては、セラミックファイバー（Ａｌ2Ｏ3：４０〜６０％、ＳｉＯ2：６０〜４０％）９５％以上含み、その他にアクリル酸エステル、アクリル系樹脂、スチレン系樹脂および硫酸アルミニウムを含んだものが適用できる。特に、水酸化アルミニウム板を用いた場合には、キッチンパネル用材料全体の軽量化を図ることができるため、材料の運搬が容易になる。２層以上積層して基板とする場合、層間に接着剤を介して適用する。【００６９】
また、有機樹脂層３に顔料を含ませることにより、優れた意匠性を付与することができる。従って、キッチンに適した、あるいはキッチンで作業する人の好みの環境を造り出すことができる。【００７０】
さらに、最上層に、アクリル樹脂、アクリル変性シリコン樹脂、フッ素樹脂、シリカあるいは、シリカとこれらの樹脂から選ばれた少なくとも１種以上の樹脂との混合物で構成される保護層４を有するため、キッチンパネルの耐汚染性を一層向上させ、また、キッチンパネルに耐熱性、耐摩耗性をも付与することができる。従って、キッチンパネル自体の寿命を長く保ち、かつキッチンをいつも清潔に保つことができる。なお、保護層４を設けない場合でも、有機樹脂層３により優れた耐汚染性を付与することができる。【００７１】
また、表面処理鋼板など強磁性材料を含む金属板２を用いることにより、キッチンパネルに磁石や、磁石の付いたクリップを固定することができるので、磁石を介してキッチンパネルに、あるいはクリップを介してキッチンパネルに料理用レシピを固定して、レシピを見ながら料理することが可能となる。また、磁石を介してキッチンパネルに、あるいはクリップを介してキッチンパネルに調理用器具を固定することができる。【００７２】
（第２の実施形態）
（Ａ）キッチンパネル用材料
図２は、本発明の第２の実施形態に係るキッチンパネル用材料１０２の断面図である。【００７３】
第２の実施形態に係るキッチンパネル用材料１０２は、図２に示すように、無機物を主成分とする不燃性材料で構成された基板１上に、下から順次、金属板２、印刷層５、有機樹脂層３、保護層４が積層されてなる。第１の実施形態に係るキッチンパネル用材料１０１と異なるところは、金属板２と有機樹脂層３の間に印刷層５が介在している点である。印刷層５は金属板２の表面に接して設けられている。【００７４】
なお、有機樹脂層３として２層以上の複数層の有機樹脂フィルムを用いる場合は、有機樹脂フィルム３の層間に印刷層５を形成してもよい。【００７５】
印刷層５は、例えば、木目、石目、天然皮革の表面柄、布目、抽象柄などの模様を表現した絵柄印刷層と、絵柄印刷層の下地色を与えると共に、有機樹脂フィルム３と金属板２との熱接着を可能とするベタ印刷層とからなる。有機樹脂フィルム３の表面に下から絵柄印刷層とベタ印刷層の順で形成されている。印刷層５を形成するインキのビヒクル（溶剤、樹脂及びワックスなどの混合物）は、例えばニトロセルロース、酢酸セルロースなどのセルロース誘導体、ポリエステルウレタン樹脂などの公知のものを使用できるが、なかでも、密着性及び熱接着性の両観点からニトロセルロース―アルキッド樹脂系インキが好ましい。【００７６】
（有機樹脂フィルムへの印刷層の作製方法）
印刷層５は、有機樹脂フィルム３と金属板２とを積層する前に、次のようにして形成する。【００７７】
有機樹脂フィルムが単層の場合、予め有機樹脂フィルム３の片面に設ける。そして、印刷層５が金属板２と接するようにして、有機樹脂フィルム３を金属板２に積層する。この場合、金属板２と印刷層５との間に、接着剤を介するほうが望ましい。【００７８】
また、有機樹脂フィルム３が、２種類以上の材料を用いて作製された複数層で構成される場合、有機樹脂フィルム３の層間に設けても良いし、あるいは、金属板２に接する有機樹脂フィルム３の表面に印刷層５を設けても良い。【００７９】
有機樹脂フィルム３の層間に印刷層５を設ける場合、印刷層５を有する層と印刷層を設けていない層とは、接着剤を介して積層するのが望ましい。【００８０】
有機樹脂フィルムに印刷する方法としては、凸版印刷法、凹版印刷法、平版印刷法あるいはシルク印刷法を用いることができる。【００８１】
（Ｂ）キッチンパネル
第１の実施の形態と同様に、上記キッチンパネル用材料は、予め、規格寸法に合わせて切断加工することにより、あるいはキッチンパネル用材料を作業現場に運搬し、現場で設置するキッチンの壁その他使用する箇所の寸法に合わせて切断加工することにより、キッチンパネルとして用いることができる。【００８２】
以上のように、第２の実施形態に係るキッチンパネル用材料１０２及びキッチンパネルによれば、第１の実施形態に係るキッチンパネル用材料１０１の構成に加えて印刷層５を有するので、第１の実施形態の特性に加えて、さらに優れた意匠性を付与することができる。従って、キッチンに適した、あるいはキッチンで作業する人の好みの環境を造り出すための選択の幅を一層広くすることができる。【００８３】
（本発明の実施形態に係るキッチンパネル用材料の性能比較）
次に、上述の構造に基づき、実施例１〜５のように作製されたキッチンパネル用材料の性能比較調査及びその結果について説明する。【００８４】
（実施例１）
無機物を主成分とする不燃性材料で構成された基板１として石膏ボードを準備した。また、金属板２として、板厚０．２ｍｍの鋼板に次の処理を行ったものを準備した。すなわち、鋼板の両面に亜鉛めっきを１０ｇ／ｍ2施し、さらにその表面にクロメート処理を行い、クロム（Ｃｒ）としてクロメート処理皮膜を２５ｍｇ／ｍ2被覆した。さらに、有機樹脂層３となる、酸化チタンを２０重量％含み、厚さ５０μｍのポリブチレンテレフタレート（ＰＢＴ）からなる有機樹脂フィルムを準備した。【００８５】
次に、金属板２のクロメート処理表面にポリエステル系接着剤を塗布した後、金属板２を加熱し、有機樹脂フィルム３を金属板２の片面に形成した。【００８６】
次いで、有機樹脂フィルム３を積層した側とは反対側の金属板２の表面に、乾燥後の厚さが１３０μｍになるようにウレタン系の接着剤を塗布し、さらに石膏ボード（基板）１を金属板２の表面に積層して石膏ボード１と金属板２を接着した。【００８７】
さらに、有機樹脂フィルム３の上に、保護層４として、アクリル変性シリコーン樹脂を乾燥後の厚さが２０μｍとなるように塗布した。【００８８】
このようにして、金属板２の片面に有機樹脂フィルム３と保護層４を積層し、もう一方の面に石膏ボードからなる基板１を積層したキッチンパネル用材料１０１を得た。【００８９】
（実施例２）
無機物を主成分とする不燃性材料で構成された基板１として珪酸カルシウム板を準備した。また、金属板２として、板厚０．２ｍｍの鋼板に次の処理を行ったものを準備した。すなわち、鋼板の両面に亜鉛めっきを１０ｇ／ｍ2施し、さらにその表面にクロメート処理を行い、クロム（Ｃｒ）としてクロメート処理皮膜を２５ｍｇ／ｍ2被覆した。さらに、有機樹脂層３となる、酸化チタンを２０重量％含み、厚さ５０μｍのポリブチレンテレフタレート（ＰＢＴ）からなる有機樹脂フィルムを準備した。【００９０】
次に、金属板２のクロメート処理表面にポリエステル系接着剤を塗布した後、金属板２を加熱し、有機樹脂フィルム３を金属板２の片面に形成した。【００９１】
次いで、有機樹脂フィルム３を積層した側とは反対側の金属板２の表面に、乾燥後の厚さが１３０μｍになるようにウレタン系の接着剤を塗布し、さらに珪酸カルシウム板（基板）１を金属板２の表面に積層して珪酸カルシウム板１と金属板２を接着した。【００９２】
さらに有機樹脂フィルム３の上に、保護層４として、フッ素樹脂を乾燥後の厚さが１５μｍとなるように塗布した。【００９３】
このようにして、金属板２の片面に有機樹脂フィルム３と保護層４を積層し、もう一方の面に珪酸カルシウム板からなる基板１を積層したキッチンパネル用材料１０１を得た。【００９４】
（実施例３）
無機物を主成分とする不燃性材料で構成された基板１として石膏ボードを準備した。また、金属板２として、板厚０．２ｍｍの鋼板に次の処理を行ったものを準備した。すなわち、鋼板の両面に亜鉛めっきを１０ｇ／ｍ2施し、さらにその表面にクロメート処理を行い、クロム（Ｃｒ）としてクロメート処理皮膜を２５ｍｇ／ｍ2被覆した。さらに、有機樹脂層３となる、酸化チタンを２０重量％含み、ベタ印刷層４が形成された厚さ５０μｍのポリブチレンテレフタレート（ＰＢＴ）からなる有機樹脂フィルム３を準備した。【００９５】
次に、金属板２のクロメート処理表面にポリエステル系接着剤を塗布した後、金属板２
を加熱し、前記有機樹脂フィルム３を、ベタ印刷層４が金属板２に接するように金属板２
の片面に積層した。【００９６】
次いで、有機樹脂フィルム３を積層した側とは反対側の金属板２の表面に、乾燥後の厚さが１２０μｍになるようにウレタン系の接着剤を塗布し、さらに石膏ボード（基板）１を金属板２の表面に積層して石膏ボード１と金属板２を接着した。【００９７】
さらに、有機樹脂フィルム３の上に、保護層４として、アクリル変性シリコーン樹脂を乾燥後の厚さが１０μｍとなるように塗布した。【００９８】
このようにして、金属板２の片面に有機樹脂フィルム３と保護層４を積層し、もう一方の面に石膏ボードからなる基板１を積層したキッチンパネル用材料１０２を得た。【００９９】
（実施例４）
無機物を主成分とする不燃性材料で構成された基板１としてセラミックペーパーを準備した。また、金属板２として、板厚０．２ｍｍの鋼板に次の処理を行ったものを準備した。すなわち、鋼板の両面に亜鉛めっきを１０ｇ／ｍ2施し、さらにその表面にクロメート処理を行い、クロム（Ｃｒ）としてクロメート処理皮膜を２５ｍｇ／ｍ2被覆した。さらに、有機樹脂層３となる、酸化チタンを２０重量％含み、厚さ５０μｍのポリブチレンテレフタレート（ＰＢＴ）からなる有機樹脂フィルムを準備した。【０１００】
次に、金属板２のクロメート処理表面にポリエステル系接着剤を塗布した後、金属板２を加熱し、有機樹脂フィルム３を金属板２の片面に積層した。【０１０１】
次いで、有機樹脂フィルム３を積層した側とは反対側の金属板２の表面に、乾燥後の厚さが１３０μｍになるようにウレタン系の接着剤を塗布し、さらにセラミックペーパー（基板）１を積層してセラミックペーパー１と金属板２を接着した。【０１０２】
このようにして、金属板２の片面に有機樹脂フィルム３を積層し、もう一方の面にセラミックペーパーからなる基板１を積層したキッチンパネル用材料１０１を得た。【０１０３】
（実施例５）
無機物を主成分とする不燃性材料で構成された基板１としてアクリル樹脂とパルプを含んだ水酸化アルミニウム板を準備した。また、金属板２として、板厚０．１ｍｍの鋼板に次の処理を行ったものを準備した。すなわち、鋼板の両面に亜鉛めっきを１０ｇ／ｍ2施し、さらにその表面にクロメート処理を行い、クロム（Ｃｒ）としてクロメート処理皮膜を２５ｍｇ／ｍ2被覆した。また、有機樹脂層３となる、木目模様の絵柄印刷とベタ印刷層の２層で構成された印刷層４が形成された厚さ５０μｍのポリブチレンテレフタレート（ＰＢＴ）からなる有機樹脂フィルムを準備した。【０１０４】
次に、金属板２のクロメート処理表面にポリエステル系接着剤を塗布した後、金属板２を加熱し、前記有機樹脂フィルム３を、印刷層４のうちベタ印刷層が金属板２に接するように金属板２の片面に積層した。【０１０５】
次いで、有機樹脂フィルム３を積層した側とは反対側の金属板２の表面に、乾燥後の厚さが１２０μｍになるようにウレタン系の接着剤を塗布し、さらに前記した水酸化アルミニウム板（基板）１を積層した。【０１０６】
さらに、有機樹脂フィルム３の上に、保護層４として、アクリル変性シリコーン樹脂を乾燥後の厚さが１０μｍとなるように塗布した。【０１０７】
このようにして、金属板２の片面に有機樹脂フィルム３と保護層４を積層し、もう一方の面にアクリル樹脂とパルプを含んだ水酸化アルミニウム板からなる基板１を積層したキッチンパネル用材料１０２を得た。【０１０８】
（比較例１）
無機物を主成分とする不燃性材料で構成された基板として石膏ボードを準備した。また、金属板として、板厚０．６ｍｍの鋼板に次の処理を行ったものを準備した。すなわち、鋼板の両面に亜鉛めっきを１０ｇ／ｍ2施し、さらにその表面にクロメート処理を行い、クロム（Ｃｒ）としてクロメート処理皮膜を２５ｍｇ／ｍ2被覆した。【０１０９】
次に、金属板のクロメート処理表面に乾燥後の厚さが１３０μｍになるようにウレタン系の接着剤を塗布し、さらに石膏ボード（基板）を積層して石膏ボードと金属板を接着した。【０１１０】
このようにして、金属板の片面に石膏ボードからなる基板を積層したキッチンパネル用材料を得た。【０１１１】
（比較例２）
無機物を主成分とする不燃性材料で構成された基板として石膏ボードを準備した。また、酸化チタンを２０重量％含み、実施例３と同様のベタ印刷層が形成された厚さ５０μｍのポリブチレンテレフタレート（ＰＢＴ）からなる有機樹脂フィルムを準備した。【０１１２】
石膏ボード（基板）表面にウレタン系接着剤を塗布後、ウレタン系接着剤を介して石膏ボードの上に前記有機樹脂フィルムをベタ印刷層が石膏ボードに接するように積層し、その後、石膏ボードを加熱して、前記有機樹脂フィルムを石膏ボードの片面に積層した。【０１１３】
次いで、有機樹脂フィルムの上に、保護層として、アクリル変性シリコーン樹脂を乾燥後の厚さが１０μｍとなるように塗布した。【０１１４】
このようにして、石膏ボードからなる基板の片面に有機樹脂フィルムと保護層を積層したキッチンパネル用材料を得た。【０１１５】
（性能評価）
実施例１〜５及び比較例１〜２で作成したキッチンパネル用材料について、耐汚染性、容易切断性、及び耐割れ性について評価した。【０１１６】
（耐汚染性）
キッチンパネル用材料の最表層の樹脂フィルム面に、黒色のフェルトペンで描画し２４時間放置した後、エタノールを含浸させた布で清拭し、樹脂フィルム面に残存するフェルトペンの程度を肉眼観察し、下記の基準で評価した。【０１１７】
◎印：フェルトペンは全く認められない。【０１１８】
○印：実用上問題ない程度の極わずかなフェルトペンの残存が認められる。【０１１９】
△印：実用上問題となる程度のわずかなフェルトペンの残存が認められる。【０１２０】
×印：かなりの程度にフェルトペンの残存が認められる。【０１２１】
（容易切断性）
ハンディ式丸鋸の切断手段を用いて、切断加工を行い、切断後の切断面の形状を評価した。金属板の切断面に折曲げあるいは著しい反りがなければ良（図３の表では○印で表示）とし、金属板の切断面に折曲げまたは著しい反りがある場合、あるいは全く切断できなかった場合を不良（図３の表では×印で表示）とした。【０１２２】
（耐割れ性）
キッチンパネル用材料を９０°折曲げ加工した後、基板が割れて基板がキッチンパネル用材料から切り離された場合を不良（図３の表では×印で表示）とし、基板が割れずに基板がキッチンパネル用材料とくっついた状態であった場合を良（図３の表では○印で表示）とした。【０１２３】
以上のような性能比較調査により、図３の表に示す結果を得た。その結果によれば、実施例１〜５のキッチンパネル用材料は、耐汚染性に優れ、かつハンディ式丸鋸で容易に切断できた。金属板の厚さは、特に、キッチンパネル用材料を木工用ハンディ式丸鋸で切断加工する用途の場合、基板として厚さ０．１〜０．３ｍｍと薄い金属板を用いると、木工用ハンディ式丸鋸で容易に切断でき、切断面は仕上がりの良い形状となるので、サイズなどの微調整が容易にできることが分かった。【０１２４】
また、表には示されないが、軽量化の観点からは、金属板の厚さが０．５ｍｍ以下が望ましいことが分かった。従って、場合により、０．１〜０．３ｍｍの範囲よりも広く、０．１〜０．５ｍｍの範囲としてもよい。板厚が０．５ｍｍを越えても、製造は可能であるが、軽量化あるいは経済性の点で問題がある。【０１２５】
また、実施例１〜３、５のキッチンパネル用材料は、表層に保護層があるので耐疵付き性あるいは耐磨耗性に優れていること、基板上に金属板を積層しているので、外力を加えた場合容易に割れにくい（粉々になりにくい）ことが分かった。【０１２６】
これに対して、比較例１は金属板の板厚が厚いためハンディ式丸鋸では切断できず、有機樹脂層及び保護層を有していないので、耐汚染性も劣っていた。また、比較例２は、金属板を積層していないので、耐割れ性が悪く、基板が割れて粉々になった。【０１２７】
以上、実施の形態によりこの発明を詳細に説明したが、この発明の範囲は上記実施の形態に具体的に示した例に限られるものではなく、この発明の要旨を逸脱しない範囲の上記実施の形態の変更はこの発明の範囲に含まれる。
【産業上の利用可能性】
【０１２８】
本発明のキッチンパネル用材料及びキッチンパネルは、外力に対して割れにくく、また、ハンディ式丸鋸等の切断手段を用いても、容易に切断加工ができ、切断後の切断面の形状も良好である。また、軽量化が可能であるので運搬が容易である。また、優れた意匠性を有するので、キッチンに美的外観を付与することができる。また、耐汚染性、耐熱性、耐摩耗性を有するので、キッチンパネルの寿命を長く保ち、かつキッチンをいつも清潔に保つことができる。さらに、磁石や磁石付きクリップを介してキッチンパネルに料理用レシピや調理用器具を固定することができる。【０１２９】
このように、本発明のキッチンパネル用材料及びキッチンパネルは、キッチン用途に利用可能である。また、キッチンパネル用材料は、キッチンパネル以外に、例えばサニタリーパネルにも適用できる。
【図１】
2009069464.tif 000003
【図２】
2009069464.tif 000004
【図３】
2009069464.tif 000005
【国際調査報告】
2009069464.tif 000006
2009069464.tif 000007